(57)【要約】【課題】インベストメント鋳造用の改良されたコアを製造する概念が記載される。【解決手段】コアは、耐熱金属要素（２００）とセラミック要素（１２０）とを含む複合物である。耐熱金属要素は、コアの機械的特性を向上させるように、あるいは、他の方法では得ることができなかったであろう形状および形状寸法を有するコアの製造を可能とするように、提供される。一実施態様では、コア全体を、耐熱金属構成要素から形成できる。コアは、ガスタービン超合金構成要素をインベストメント鋳造するのに使用できる。【選択図】図５
2006247750.tif 000002
【特許請求の範囲】
【請求項１】
インベストメント鋳造物内に内部通路を形成するためにインベストメント鋳造方法において使用する複合コアであって、
ａ）セラミック要素（１２０）と、
ｂ）このセラミック要素に取り付けられた耐熱金属要素（２００）と、
を含むことを特徴とする複合コア。
【請求項２】
前記セラミック要素（１２０）は、酸化物セラミックであることを特徴とする請求項１記載の複合コア。
【請求項３】
前記耐熱金属要素（２００）は、少なくとも１層の耐酸化性被覆層で被覆されることを特徴とする請求項１記載の複合コア。
【請求項４】
前記耐熱金属要素は、少なくとも１本のワイヤー（２００）を含むことを特徴とする請求項１記載の複合コア。
【請求項５】
前記耐熱金属要素は、少なくとも１枚のシート（２０４）を含むことを特徴とする請求項１記載の複合コア。
【請求項６】
前記耐熱金属要素（２００）は、前記セラミック要素（１２０）内に埋め込まれることを特徴とする請求項１記載の複合コア。
【請求項７】
前記耐熱金属要素（２００）は、前記セラミック要素（１２０）の表面に取り付けられることを特徴とする請求項１記載の複合コア。
【請求項８】
前記取り付けは、機械的取り付けであることを特徴とする請求項７記載の複合コア。
【請求項９】
前記取り付けは、化学結合であることを特徴とする請求項７記載の複合コア。
【請求項１０】
インベストメント鋳造物の製造に使用されるモールド−コアアッセンブリであって、
１）複合コアアッセンブリと、
２）前記コアを取り囲み、前記コアから間隔を置いてキャビティを形成するセラミックシェルモールドと、
３）前記シェルモールド内にあり、前記キャビティに溶融した金属を満たす手段と、
を含み、前記複合コアアッセンブリは、
ａ）セラミック要素（１２０）と、
ｂ）このセラミック要素に取り付けられた耐熱金属要素（２００）と、
を含み、組み合わされた前記セラミック要素と前記耐熱金属要素との外部輪郭は、ゲート要素および供給要素とともに所望する所定の内部通路の輪郭に実質的に一致する、ことを特徴とするモールド−コアアッセンブリ。
【請求項１１】
内部に取り込まれた複合コアを含む鋳造超合金本体から成る鋳造物品であって、前記複合コアは、
ａ）セラミック要素と、
ｂ）このセラミック要素に取り付けられた耐熱金属要素と、
を含み、組み合わされた前記セラミック要素の外部輪郭は、ゲート要素および供給要素とともに所望する所定の内部通路の輪郭に実質的に一致する、ことを特徴とする鋳造物品。
【請求項１２】
少なくとも１つのセラミック要素（１２０）と、少なくとも１つの耐熱金属要素（２００）とを含む、超合金のインベストメント鋳造に使用する複合コアであって、約０．０１５インチ未満の寸法を有する少なくとも１つの要素を含むことを特徴とする複合コア。
【請求項１３】
約０．０１２インチ未満の寸法を有する内部通路を備えることを特徴とする、鋳造されたままの超合金物品。
【請求項１４】
超合金インベストメント鋳造物を製造するコアであって、このコアの後縁（１２８）を形成する耐熱金属要素を含むことを特徴とするコア。
【請求項１５】
超合金インベストメント鋳造物を製造するのに使用するコア−シェルアッセンブリであって、前記コア（２３２）と前記シェル（２３４）とに取り付けられた少なくとも１つの耐熱金属要素を含むことを特徴とするコア−シェルアッセンブリ。
【発明の詳細な説明】
【技術分野】
【０００１】
本発明は、インベストメント鋳造用コアに関し、より詳細には、少なくとも部分的に耐熱金属から形成されるインベストメント鋳造用コアに関する。
【背景技術】
【０００２】
インベストメント鋳造は、複雑な形状を有する金属構成要素、特に中空構成要素を形成するのに一般に使用される技術であり、超合金ガスタービンエンジン構成要素を製造するのに使用されている。本発明は、超合金鋳造物の製造に関して説明するが、本発明がそれに限定されないことは、理解されるであろう。
【０００３】
ガスタービンエンジンは、航空機の推進、発電、船舶の推進に広く使用されている。全てのガスタービンエンジン用途において、効率が最重要の目的である。
【０００４】
ガスタービンエンジン効率の改善は、より高温での作動により達成できるが、現在の作動温度は、タービンセクションにおいて、使用される超合金材料が不十分な機械的特性を有するような水準にある。その結果、ガスタービンエンジンの最も高温部分、通常はタービンセクション、の構成要素を空冷するのが一般的な方法になっている。冷却は、エンジンの圧縮機セクションから相対的に低温の空気を、冷却されるタービン構成要素内の通路を通して流すことによって行われる。冷却には、付随してエンジン効率に犠牲が伴うこと、従って、向上した特定の冷却を行って所定量の冷却空気から得られる冷却の利益量を最大にするのが非常に望まれていること、が理解されるであろう。
【０００５】
図１を参照すると、ガスタービンエンジン１０は、圧縮機１２、燃焼器１４、タービン１６を含む。空気１８が、エンジン１０のセクション１２、１４、１６を通って軸方向に流れる。当業技術内でよく知られるように、空気１８は、圧縮機１２内で圧縮され、燃料と混合され、この燃料は、燃焼器１４内で燃焼され、タービン１６内で膨張し、それによって、タービン１６を回転させ、圧縮機１２を駆動する。
【０００６】
圧縮機１２とタービン１６の両方は、回転および固定エーロフォイル２０、２２それぞれから構成される。エーロフォイル、特にタービン１６内に配置されるエーロフォイルは、広範囲の温度および圧力下で、繰り返される熱サイクルを受ける。エーロフォイルへの熱損傷を防止するために、各エーロフォイル２０は、内部冷却を含む。
【０００７】
図２を参照すると、エーロフォイル２０は、その根本３０から先端３２に延びる前縁２６および後縁２８、さらにプラットホーム３４を含む。前縁冷却通路４０が、エーロフォイル２０の前縁２６内に形成され、径方向に延びる接続チャネル４２〜４４と、プラットホーム３４内に形成されチャネル４２と連通する前縁入口４６と、を有する。複数の前縁交差孔４８が、前縁排気通路５２からチャネル４４を分離する前縁通路壁５０内に形成され、チャネル４４からの冷却空気を前縁排気通路５２内へ流入させる。後縁冷却通路５６が、エーロフォイル２０の後縁２８内に形成され、径方向に延びる接続チャネル５８〜６０と、プラットホーム３４内に形成されチャネル５８と連通する後縁入口６２と、を有する。第１の複数の後縁交差孔６６が、第１の後縁壁６８内に形成され、第２の複数の後縁交差孔７２が、第２の後縁壁７４内に形成されて、チャネル５８からの冷却空気を、中間通路７８を通って複数の後縁スロット８０へと流す。
【０００８】
図３、図４に示すように、セラミックコア１２０が、エーロフォイル２０の製造方法で使用され、その内部には中空のキャビティが形成されている。セラミックコア前縁１２６、セラミックコア後縁１２８は、エーロフォイル２０の前縁２６、後縁２８にそれぞれ対応する。セラミックコア根本１３０、先端１３２は、エーロフォイル根本３０、先端３２にそれぞれ対応する。チャネル１４２〜１４４、１５８〜１６０、入口１４６、１６２をそれぞれ有するセラミックコア通路１４０、１５６は、エーロフォイルのチャネル４２〜４４、５８〜６０、入口４６、６２をそれぞれ有する通路４０、５６に対応する。エーロフォイルの通路５２、７８は、セラミックコア内のチャネル１５２、１７８に対応する。コア１２０内の複数のフィンガー１４８、１６６、１７２が、エーロフォイル２０内の複数の交差孔４８、６６、７２にそれぞれ対応する。コア先端１９０が、フィンガー１８２〜１８５によってコア通路１４０、１５６に取り付けられて、先端１３２においてコア１２０を安定させている。外部セラミックハンドル１９４が、取り扱い用にコア後縁１２８に取り付けられる。コア延長部１９６が、根本においてエーロフォイル２０への冷却通路を形成する。中心線１９７〜１９９が、フィンガー１４８、１６６、１７２の各列を通ってそれぞれ径方向に延びる。
【０００９】
タービンブレードおよびベーンが、冷却される最も重要な構成要素の一部ではあるが、燃焼室、ブレード外部空気シールなどの他の構成要素も冷却が必要であり、本発明は、全ての冷却されるタービンハードウェアに対して、さらに実際には、全ての複雑な鋳造物品に対して、適用される。
【００１０】
現在、図３、図４に示されるものなどのコアは、セラミック材料から製造されるが、そのようなセラミックコアは、脆弱であり、特に、先進のハードウェア内に複雑で小さな冷却通路を製造するのに使用される先進のコアは、脆弱である。現在のセラミックコアは、製造時、鋳造時に変形、破損しやすい。いくつかの先進の実験的なブレード設計においては、主としてコアの破損のために、得られる鋳造歩留まりは、１０％未満となる。
【００１１】
従来のセラミックコアは、セラミックスラリーと成形加工されたダイとを用いて成形方法によって製造されており、射出成形およびトランスファー成形技術の両方を用いることができる。パターン材料は、最も一般にはワックスであるが、プラスチック、低融点金属、尿素などの有機化合物も使用されている。シェルモールドは、コロイド状シリカバインダー（結合剤）を用いてセラミック粒子を互いに結合して形成され、このセラミック粒子は、アルミナ、シリカ、ジルコニア、ケイ酸アルミナなどとすることができる。
【００１２】
セラミックコアを用いてタービンブレードを製造するインベストメント鋳造方法を、ここで簡潔に説明する。内部冷却通路に望まれる形状を有するセラミックコアを、金属ダイの壁が取り囲むがコアから通常間隔を置くように、金属ダイの中に配置する。ワックスなどの使い捨てパターン材料でダイを満たす。ダイを取り外し、セラミックコアをワックスパターン内に埋め込んだままにする。次に、ワックスパターンをセラミックスラリー中に浸し、その後、スラリーに、より大きな乾燥セラミック粒子を付着させることによって、ワックスパターンの周りに外部シェルモールドを形成する。この工程は、スタッコ塗りと呼ばれる。コアごとスタッコ塗りしたワックスパターンを次に乾燥し、さらに、このスタッコ塗りを繰り返して所望する壁厚のシェルモールドを得る。この時点で、モールドを完全に乾燥し、高温で加熱してワックス材料を取り除くとともにセラミックス材料を強化する。
【００１３】
結果として得られるのは、セラミックコアを含むセラミックモールドであり、これらは組み合わさってモールドキャビティを形成する。コアの外部が、鋳造物内に形成される通路を形成し、シェルモールドの内部が、作成される超合金鋳造物の外部寸法を規定することは、理解されるであろう。コアおよびシェルは、鋳造工程には必要だが最終の鋳造構成要素の一部にはならないゲート、押し湯などの鋳造部分も形成できる。
【００１４】
ワックスを取り除いた後、シェルモールドおよびコアのアッセンブリによって形成されたキャビティ内へ溶融した超合金材料を注ぎ込み、凝固させる。次に、モールドおよびコアは、機械的および化学的手段の組み合わせによって、超合金鋳造物から取り除く。
【発明の開示】
【発明が解決しようとする課題】
【００１５】
先に言及したように、脆弱性によって、さらに、約０．０１２−０．０１５インチ未満の寸法のコアが、許容される鋳造歩留まりで現在は製造できないことによって、現在使用されているセラミックコアでは、鋳造物の設計が制限される。
【課題を解決するための手段】
【００１６】
従って、本発明の目的は、向上した機械的特性を有するインベストメント鋳造用のコアを提供することである。
【００１７】
本発明のさらなる目的は、現在のセラミックコアより薄い厚みで製造できるコアを提供することである。
【００１８】
本発明のさらなる目的は、鋳造工程中の熱衝撃に耐性のあるコアを提供することである。
【００１９】
本発明のさらなる目的は、セラミックコア内では得ることができない形状および形態を有するコアを提供することである。
【００２０】
本発明のさらなる目的は、費用のかかる道具、方法を用いる必要なしに複雑な設計変更を迅速に実施できるコアを提供することである。
【００２１】
本発明に従って、上述した目的を実現するために、さらに、他の利益を得るために、耐熱金属要素を含むコアが説明される。
【００２２】
耐熱金属としては、モリブデン、タンタル、ニオブ、タングステンなど、およびこれらの合金などを使用することができる。本発明の目的のために、「耐熱金属」という用語は、上述した耐熱金属に基づく金属間化合物を含むとしても理解されるものである。本発明の一実施態様によれば、これらの耐熱金属のワイヤーを、セラミックコア内に埋め込んで、改善された機械的特性が得られる。
【００２３】
本発明の別の実施態様によれば、前もって切断し成形加工して必要なコア形状の少なくとも一部に適合させた耐熱金属のシートの周りに、セラミックコアを形成することができる。
【００２４】
本発明の別の実施態様によれば、耐熱ワイヤーまたはシート金属要素を、コアの一部として形成することができ、さらに、鋳造工程中に溶融した金属に曝すことができる。
【００２５】
本発明の実施態様によれば、耐熱金属コア構成要素は、耐熱成分が鋳造中に溶融した金属と相互作用するのを防止するように、１層または複数層の保護材料で被覆することができる。
【００２６】
本発明の別の実施態様によれば、インベストメント鋳造コアは、複合セラミックおよび耐熱金属構成要素から製造することができる。
【００２７】
本発明は、以下の詳細な説明とともに添付の図面を参照することによって理解することができる。
【発明を実施するための最良の形態】
【００２８】
先に言及したように、従来のセラミックコアは、鋳造物設計に寸法上の制限を課しているので、現在、先進の複雑な超合金物品の設計において制約要因となっている。図５は、本発明のさまざまな実施態様を例示する。図５は、さまざまな例示的耐熱金属要素とともに、図４に示されるような断面図を示す。
【００２９】
本発明の実施態様を例示する図５をここで参照すると、破損および変形に対する耐性および強度を与えるように、１本または複数本の耐熱金属ワイヤー２００をセラミックコア内に埋め込むことができる。断面が円形に示されているが、他のワイヤー断面を使用することもできる。
【００３０】
コア１２０の表面セラミックに隣接してワイヤー２０２を配置することもでき、ワイヤー２０２によってコア表面輪郭を与えることができる。
【００３１】
耐熱金属シート要素を使用することもできる。耐熱金属シート要素２０４をコア要素の表面に配置することができ、あるいは、成形加工された耐熱シート要素２０６を、コア要素の半径および角を形成するように成形加工することができ、同様に、耐熱金属要素２０８が、セラミックコア要素の３つの側面および２つの角を形成できる。耐熱シート金属要素２１０を、一方の表面から他方の表面に延びるように主としてコア要素内に配置することができ、あるいは、耐熱コア要素２１２を、完全にコア要素内に配置することができる。
【００３２】
耐熱金属シートを用いなければセラミックから製造できたであろうより薄くて利用できる特性を備えたコア要素を与えるように、後縁１２８すなわちコア１２０のいずれか１つまたは複数のコア要素を完全に耐熱金属シート２１４から形成することができる。
【００３３】
抵抗溶接、ＴＩＧ溶接、ろう付け、拡散接合を含むさまざまな方法を用いて結合させた耐熱金属の複合成形加工されたシート２１６から、コア要素またはコア全体を製造することもできる。
【００３４】
上述した実施態様は例示的なものである。コア設計者は、特定のコア設計を考慮してこれらの実施態様を適切に用いて、いずれか１つまたは複数のこれらの実施態様をコア設計に用いることができる。
【００３５】
図６は、インベストメント鋳造コア全体の一部を形成するために、薄い耐熱シート金属製の後縁コア要素をどのように使用することができるかを示す。突出する領域２２４または凹部ポケット２２６を耐熱金属構成要素に設け、この突出要素の周りまたはポケットの中の少なくとも一方へセラミックを挿入して、セラミック要素と耐熱金属要素との間に機械的ロック（機械的固定）を行うことにより、薄い耐熱金属要素２２０をセラミック部分２２２に取り付けることができる。
【００３６】
図７は、エーロフォイルの壁内に小さな直径の冷却孔を形成するために、耐熱金属コア要素２３０をどのように使用することができるかを例示する。図７において、耐熱要素２３０は、コア２３２とシェル２３４との間に延びる。耐熱要素２３０は、タービン構成要素の壁内に回旋状の冷却通路を形成するものであり、この冷却通路は、従来のコア技術を用いた鋳造によっては形成することができないであろう。
【００３７】
Ｍｏ、Ｎｂ、Ｔａ、Ｗの耐熱合金は、ワイヤー、シートなどの標準形状で市販されており、これらは、レーザー切断、剪断、穿孔、ホトエッチングなどの方法を用いて、コアを形成するために必要に応じて切断することができる。切断された形状は、曲げ加工およびねじり加工によって変形することができる。標準形状には、空気の乱流を誘発する通路を形成するように波形またはくぼみ（ｄｉｍｐｌｅ）を付けることができる。通路内に回転ベーンまたはポストを製造するように、シートに孔を打ち抜くことができる。
【００３８】
耐熱金属は、一般に高温で酸化されやすく、さらに、溶融した超合金にいくぶん溶けもする。従って、耐熱金属コアは、溶融した金属による腐食および酸化を防止するように、保護被覆を必要とする。耐熱金属コア要素は、保護のために１層または複数層の薄い連続した付着性のセラミック層で被覆することができる。適切なセラミックとしては、シリカ、アルミナ、ジルコニア、酸化クロム（ｃｈｒｏｍｉａ）、ムライト、酸化ハフニウム（ｈａｆｎｉａ）などがある。耐熱金属とセラミックの熱膨張係数（Ｃ．Ｔ．Ｅ．）は、類似しているのが好ましい。セラミック層は、ＣＶＤ、ＰＶＤ、電気泳動法、ゾルゲル法などによって、付着させることができる。
【００３９】
多層の異なるセラミックを使用することができる。個々の層は、一般に０．１〜１ミルの厚みとなる。
【００４０】
溶融した金属の腐食から保護するためのセラミック被覆と組み合わせて、酸化保護のためにＰｔ、他の貴金属、Ｃｒ、Ａｌなどの金属層を、耐熱金属要素に付着させることができる。
【００４１】
保護ＳｉＯ２層を形成するＭｏＳｉ２およびＭｏ合金などの金属間化合物および耐熱金属合金なども、好ましくなり得る。このような材料は、アルミナなどの非反応性酸化物の良好な付着性を与えると予想される。シリカは酸化物であるが、ニッケル基合金が存在すると非常に反応性となり、他の非反応性酸化物の薄い層で被覆する必要があることは、理解される。しかしながら、同じ特徴によって、シリカは、ムライトを形成するアルミナなどの他の酸化物と容易に拡散接合する。
【００４２】
本発明の目的のために、固溶体強化物、析出強化物、拡散強化物などを含む金属は、合金として分類される。
【００４３】
Ｍｏの合金は、ＴＺＭ（０．５％Ｔｉ、０．０８％Ｚｒ、０．０４％Ｃ、残部Ｍｏ）を含み、ランタンと化合された（ｌａｎｔｈａｎａｔｅｄ）、Ｗのモリブデン合金は、Ｗ−３８％Ｒｅを含む。
【００４４】
上述した合金は、例示であって、限定となることを意図するものではない。
【００４５】
鋳造工程が完了した後、シェルとコアは、取り除かれる。シェルは、外部にあり、鋳造物からセラミックを取り壊し機械的手段によって、その後必要応じて、腐食性溶液中に浸漬することを通常含む化学的手段によって、取り除くことができる。
【００４６】
従来技術においては、セラミックコアは、腐食性溶液を用いて、通常、オートクレーブ中で高温高圧の条件下で、一般に取り除かれる。
【００４７】
本発明のコアが部分的にセラミックである限り、同じ腐食性溶液を用いたコア除去方法を利用することができる。
【００４８】
本発明のコアの耐熱金属部分は、酸処理により超合金鋳造物から取り除くことができる。例えば、Ｍｏコアをニッケル超合金から取り除くには、本発明者らは、６０〜１００℃の温度において、４０部のＨＮＯ3、３０部のＨ2ＳＯ4、残部が水からなる溶液、を用いている。
【００４９】
相対的に大きな断面積の耐熱金属コアでは、揮発性酸化物を形成するＭｏを除去するのに熱酸化を用いることができる。小さな断面のＭｏコアにおいては、熱酸化は効果的でないことが見出された。
【００５０】
上述したように、金属Ｍｏ、Ｎｂ、Ｗ、Ｔａ、これらの合金、これらの金属に基づく金属間化合物、に基づくコアが、好ましい。
【図面の簡単な説明】
【００５１】
【図１】ガスタービンエンジンの簡略切欠立面図である。
【図２】図１のガスタービンエンジンのエーロフォイルの拡大断面立面図である。
【図３】本発明による図２のエーロフォイルを製造するための、冷却通路を形成するセラミックコアの立面図である。
【図４】図３の４−４の方向にとったセラミックコアの断面立面図である。
【図５】本発明の実施態様を例示する４−４の方向にとったセラミックコアの断面立面図を示す。
【図６】機械的取り付け機構を示す。
【図７】回旋状の冷却通路を形成するための耐熱金属コアの詳細を示す。
【符号の説明】
【００５２】
１０…ガスタービンエンジン
２０…エーロフォイル
１２０…セラミックコア
１２６…セラミックコア前縁
１２８…セラミックコア後縁
２００…耐熱金属ワイヤー
２０２…ワイヤー
２０４…耐熱金属シート要素
２０６…耐熱シート要素
２０８…耐熱金属要素
２１０…耐熱金属シート要素
２１２…耐熱コア要素
２１４…耐熱金属シート
２１６…シート
２３０…耐熱金属コア要素
２３２…コア
２３４…シェル
【図１】
2006247750.tif 000003
【図２】
2006247750.tif 000004
【図３】
2006247750.tif 000005
【図４】
2006247750.tif 000006
【図５】
2006247750.tif 000007
【図６】
2006247750.tif 000008
【図７】
2006247750.tif 000009
【手続補正書】
【提出日】平成18年7月3日(2006.7.3)
【手続補正１】
【補正対象書類名】特許請求の範囲
【補正対象項目名】全文
【補正方法】変更
【補正の内容】
【特許請求の範囲】
【請求項１】
インベストメント鋳造物内に内部通路を形成するためにインベストメント鋳造方法において使用するコアであって、完全に耐熱金属要素から形成されたコア要素を含むことを特徴とするコア。
【請求項２】
前記コア要素は、少なくとも１層の耐酸化性被覆層で被覆されることを特徴とする請求項１記載のコア。
【請求項３】
前記コア要素は、少なくとも１本のワイヤーを含むことを特徴とする請求項１記載のコア。
【請求項４】
前記コア要素は、少なくとも１枚のシートを含むことを特徴とする請求項１記載のコア。
【請求項５】
インベストメント鋳造物の製造に使用されるモールド−コアアッセンブリであって、
１）コアアッセンブリと、
２）前記コアを取り囲み、前記コアから間隔を置いてキャビティを形成するセラミックシェルモールドと、
３）前記シェルモールド内にあり、前記キャビティに溶融した金属を満たす手段と、
を含み、前記コアアッセンブリは、完全に耐熱金属要素から形成されたコア要素を含み、前記コア要素の外部輪郭は、ゲート要素および供給要素とともに所望する所定の内部通路の輪郭に実質的に一致する、ことを特徴とするモールド−コアアッセンブリ。
【請求項６】
内部に取り込まれたコアを含む鋳造超合金本体から成る鋳造物品であって、前記コアは、完全に耐熱金属要素から形成されたコア要素を含み、前記コア要素の外部輪郭は、ゲート要素および供給要素とともに所望する所定の内部通路の輪郭に実質的に一致する、ことを特徴とする鋳造物品。
【請求項７】
前記インベストメント鋳造物は、超合金製であり、前記コアは、約０．０１５インチ未満の寸法を有する少なくとも１つの要素を含むことを特徴とする請求項１記載のコア。
【請求項８】
前記内部通路は、約０．０１２インチ未満の寸法を有することを特徴とする請求項６記載の鋳造物品。
【請求項９】
前記インベストメント鋳造物は、超合金製であり、前記コアは、このコアの後縁（１２８）を形成する耐熱金属要素を含むことを特徴とする請求項１記載のコア。
【請求項１０】
前記インベストメント鋳造物は、超合金製であり、前記モールド−コアアッセンブリは、コア（２３２）とシェル（２３４）とに取り付けられた少なくとも１つの耐熱金属要素（２３０）を含むことを特徴とする請求項５記載のモールド−コアアッセンブリ。